(57)【要約】【課題】分散安定性に優れ、高印字濃度の印刷物が得られるインクジェット記録用水分散体・水系インク、及びその水分散体・水系インクに用いられるポリマー粒子を提供する。【解決手段】（１）着色剤を含有するポリマー粒子であって、該ポリマーが、フェノール樹脂及びビニル系ポリマーを含む混合物である、インクジェット記録用ポリマー粒子、（２）そのポリマー粒子を含有する水分散体、及び（３）その水分散体を含有するインクジェット記録用水系インクである。【選択図】なし【特許請求の範囲】
【請求項１】
着色剤を含有するポリマー粒子であって、該ポリマーが、（Ａ）フェノール樹脂及び（Ｂ）ビニル系ポリマーを含む混合物である、インクジェット記録用ポリマー粒子。
【請求項２】
〔（Ａ）フェノール樹脂／（Ｂ）ビニル系ポリマー〕の重量比が０．０２〜１０である、請求項１に記載のインクジェット記録用ポリマー粒子。
【請求項３】
（Ａ）フェノール樹脂が、アルキルフェノール樹脂及び／又はロジン変性フェノール樹脂である、請求項１又は２に記載のインクジェット記録用ポリマー粒子。
【請求項４】
（Ａ）フェノール樹脂の重量平均分子量が１０００〜１５０，０００である、請求項１〜３のいずれかに記載のインクジェット記録用ポリマー粒子。
【請求項５】
（Ｂ）ビニル系ポリマーが、塩生成基含有モノマー（ａ）由来の構成単位及び疎水性モノマー（ｃ）由来の構成単位を主鎖に有し、マクロマー（ｂ）由来の構成単位を側鎖に有するグラフトポリマーである、請求項１〜４のいずれかに記載のインクジェット記録用ポリマー粒子。
【請求項６】
請求項１〜５のいずれかに記載のポリマー粒子を含有する、インクジェット記録用水分散体。
【請求項７】
請求項６に記載の水分散体を含有する、インクジェット記録用水系インク。
【発明の詳細な説明】
【技術分野】
【０００１】
本発明は、インクジェット記録用水分散体・水系インク、及びその水分散体・水系インクに用いられるポリマー粒子に関する。
【背景技術】
【０００２】
インクジェット記録方式は、非常に微細なノズルからインク液滴を記録部材に直接吐出し、付着させて、文字や画像を得る記録方式である。この方式は、フルカラー化が容易で、かつ安価であり、記録部材として普通紙が使用可能、被印字物に対して非接触、という数多くの利点があるため普及が著しい。
特に印字物の耐候性や耐水性の観点から、着色剤に顔料系インクを用いるものが主流となってきている。
【０００３】
特許文献１には、吐出安定性等に優れたインクとして、（１）蒸気圧が水よりも小さい水溶性有機溶剤、（２）水溶性有機溶剤に可溶な疎水性着色剤、（３）水溶性有機溶剤に可溶な疎水性樹脂（マレイン酸樹脂、フェノール樹脂、スチレンアクリル系樹脂等）を含み、該疎水性樹脂が分散している水性分散インクが開示されている。
特許文献２には、ノズルプレートへのインク付着防止性に優れたインクとして、（１）蒸気圧が水よりも小さい水溶性有機溶剤、（２）疎水性着色剤、（３）水溶性有機溶剤に可溶な疎水性樹脂を含む水性インクであって、該樹脂が酸性樹脂（フェノール樹脂、スチレン−アクリル酸系樹脂等）を含み、ｐＨが７以上である水性インクが開示されている。
特許文献３には、少なくとも１色のインクが２種類以上の色材濃度の異なるインクからなり、色材濃度の低いインクにイオン性基を有する有機高分子化合物によって被覆されてなるマイクロカプセル顔料を用い、色材濃度の高いインクに染料を用いるインクジェット記録用インクセットが開示されている。
しかしながら、従来のインクジェット記録用インクは、分散安定性、印字濃度において満足しうるものではない。
【０００４】
【特許文献１】特開平８−２６９３７４号公報
【特許文献２】特開平９−２４１５５２号公報
【特許文献３】特開２００２−２２６７４１号公報
【発明の開示】
【発明が解決しようとする課題】
【０００５】
本発明は、分散安定性に優れ、高印字濃度の印刷物が得られるインクジェット記録用水分散体・水系インク、及びその水分散体・水系インクに用いられるポリマー粒子を提供することを課題とする。
【課題を解決するための手段】
【０００６】
本発明者らは、着色剤を含有するポリマー粒子のポリマーとして、フェノール樹脂とビニル系ポリマーを含む混合物を用いることにより、水系インクが記録媒体の厚み方向に浸透することを抑制し、着色剤を記録媒体の表層に留めて分散させることができる結果、高印字濃度を達成しうることを見出した。
すなわち、本発明は次の（１）〜（３）を提供する。
（１）着色剤を含有するポリマー粒子であって、該ポリマーが、（Ａ）フェノール樹脂及び（Ｂ）ビニル系ポリマーを含む混合物である、インクジェット記録用ポリマー粒子。
（２）前記（１）のポリマー粒子を含有するインクジェット記録用水分散体。
（３）前記（２）の水分散体を含有する、インクジェット記録用水系インク。
【発明の効果】
【０００７】
本発明のインクジェット記録用ポリマー粒子、それを含有する水分散体及び水系インクによれば、インクの分散安定性が優れ、印字濃度が高い印刷物を得ることができる。
【発明を実施するための最良の形態】
【０００８】
本発明のインクジェット記録用水分散体及び水系インクは、分散安定性及び印字濃度を高くする観点から、着色剤を含有するポリマー粒子であって、該ポリマーが、（Ａ）フェノール樹脂、及び（Ｂ）ビニル系ポリマーを含む混合物であるポリマー粒子を含有する。
以下、本発明に用いる各成分について説明する。なお、着色剤を含有するポリマー粒子を、単に「着色剤含有ポリマー粒子」ということがある、
【０００９】
〔着色剤〕
着色剤としては特に制限はなく、顔料、疎水性染料、水溶性染料（酸性染料、反応染料、直接染料等）等を用いることができるが、耐水性、分散安定性及び耐擦過性の観点から、顔料及び疎水性染料が好ましい。中でも、近年要求が強い高耐候性を発現させるためには、顔料を用いることが好ましい。
顔料及び疎水性染料は、水系インクに使用する場合には、界面活性剤、ポリマーを用いて、インク中で安定な微粒子にする必要がある。特に、耐滲み性、耐水性等の観点から、ポリマーの粒子中に顔料及び／又は疎水性染料を含有させることが好ましい。
顔料は、無機顔料及び有機顔料のいずれであってもよい。また、必要に応じて、それらと体質顔料を併用することもできる。
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アンソラキノン顔料、キノフタロン顔料等が挙げられる。
有機顔料の好適例としては、Ｃ．Ｉ．ピグメント・イエロー、Ｃ．Ｉ．ピグメント・レッド、Ｃ．Ｉ．ピグメント・バイオレット、Ｃ．Ｉ．ピグメント・ブルー、及びＣ．Ｉ．ピグメント・グリーンからなる群から選ばれる１種以上の各品番製品が挙げられ、またそれら固溶体も挙げられる。例えば、マゼンタ顔料の固溶体としては、色調の観点から、Ｃ．Ｉ．ピグメント・バイオレットとＣ．Ｉ．ピグメント・レッドの固溶体が好ましく、更にＣ．Ｉ．ピグメント・バイオレット１９とＣ．Ｉ．ピグメント・レッド２０２の固溶体が好ましい。
体質顔料としては、シリカ、炭酸カルシウム、タルク等が挙げられる。
【００１０】
疎水性染料は、ポリマー粒子中に含有させることができるものであればよく、その種類には特に制限がない。疎水性染料は、ポリマー中に効率よく染料を含有させる観点から、ポリマーの製造時に使用する有機溶媒（好ましくメチルエチルケトン）に対して、好ましくは２ｇ／Ｌ以上、より好ましくは２０〜５００ｇ／Ｌ（２５℃）溶解するものが望ましい。
疎水性染料としては、油溶性染料、分散染料等が挙げられ、これらの中では油溶性染料が好ましい。油溶性染料としては、例えば、Ｃ．Ｉ．ソルベント・ブラック、Ｃ．Ｉ．ソルベント・イエロー、Ｃ．Ｉ．ソルベント・レッド、Ｃ．Ｉ．ソルベント・バイオレット、Ｃ．Ｉ．ソルベント・ブルー、Ｃ．Ｉ．ソルベント・グリーン、及びＣ．Ｉ．ソルベント・オレンジからなる群から選ばれる１種以上の各品番製品が挙げられ、オリエント化学株式会社、ＢＡＳＦ社等から市販されている。
上記の着色剤は、単独で又は２種以上を任意の割合で混合して用いることができる。
【００１１】
〔（Ａ）フェノール樹脂）〕
（Ａ）フェノール樹脂は（Ｂ）ビニル系ポリマーと相まって、水系インクが記録媒体の厚み方向に浸透することを抑制し、着色剤を記録媒体の表層に留める結果、高印字濃度が達成されると考えられる。
フェノール樹脂は、フェノール類（フェノール、置換フェノール、クレゾール、キシレノール、レゾルシン）とアルデヒド（ホルムアルデヒド、アセトアルデヒド、フルフラール）から得られる樹脂及びそれらの変性樹脂の総称である。
置換フェノールとしては、ブチルフェノール、オクチルフェノール、ノニルフェノール等の好ましくは炭素数１〜１２のアルキルフェノールが挙げられる。
フェノール樹脂は、フェノール類とアルデヒドとの組み合わせにより、フェノール−ホルムアルデヒド樹脂、フェノール−フルフラール樹脂等が挙げられる。
変性フェノール樹脂としては、ロジン変性フェノール樹脂（特開平１０−３２４７２７号公報参照）、アルコキシ基含有シラン変性フェノール樹脂（特開２００１−２７４５号公報、特開２００１−２９４６３９号公報参照）等が挙げられる。
これらの中では、印字濃度の観点から、アルキルフェノール樹脂及び／又はロジン変性フェノール樹脂がより好ましい。
【００１２】
アルキルフェノール樹脂としては、ノボラック型樹脂、レゾール樹脂のいずれも使用することができる。
ロジン変性フェノール樹脂は、ロジン類、フェノール類、ポリオール類等を用いた公知の方法により得ることができる。
ロジン変性フェノール樹脂の製造に使用しうるロジン類としては、例えばガムロジン、ウッドロジン、トール油ロジン、不均化ロジン、水素添加ロジン、重合ロジン、これらの変性物、更にはこれらと金属との塩等が挙げられる。
ロジン変性フェノール樹脂の製造に使用しうるフェノール類としては、ビスフェノール、アルキルフェノールから得られるノボラック型、レゾール型、又はノボラック化した後レゾール化することにより好ましくは３〜２０核体、より好ましくは４〜１０核体数を有するフェノール樹脂が挙げられる。
ロジン変性フェノール樹脂の製造に使用しうるポリオール類としては、例えば、ペンタエリスリトール、グリセリン、エチレングリコール、ジエチレングリコール、プロピレングリコール、ネオペンチルグリコール、トリメチロールエタン、トリメチロールプロパン、ジエチレングリコール、ペンタエリスリトール、ジペンタエリスリトール等が挙げられる。
【００１３】
（Ａ）フェノール樹脂として好適な市販品としては、荒川化学工業株式会社製のタマノル１００Ｓ、２００Ｎ等のアルキルフェノール樹脂；タマノル３５２、タマノル３５３、タマノル３５４、タマノル３６１、タマノル３６６、タマノル３７４、タマノル３７９等のロジン変性フェノール樹脂；タマノルＰＡ、タマノル７５８、タマノル７５９等のフェノール樹脂等が挙げられる。
（Ａ）フェノール樹脂は、印字濃度の観点から、下記の物性（i）〜（ii）を有するものがより好ましい。
（i）ＪＩＳＫ−５９０２−１９６９による軟化点：好ましくは３００〜６００Ｋ、より好ましくは３４０〜５００Ｋ、特に好ましくは３４０〜４３０Ｋ
（ii）重量平均分子量（Ｍｗ）：好ましくは１０００〜１５０，０００、より好ましくは１，０００〜５０，０００、特に好ましくは１，５００〜１５，０００
なお、フェノール樹脂の重量平均分子量は、Ｓｈｏｄｅｘ社製のゲルクロマトグラフ装置「Ｓｙｓｔｅｍ−２１」（充填剤：スチレンジビニルベンゼン共重合体、カラム流量１．０ｍｌ／ｍｉｎ、温度：４０℃）を用いて、測定することができる。
【００１４】
〔（Ｂ）ビニル系ポリマー〕
本発明には、その分散安定性の観点から、ビニル単量体（ビニル化合物、ビニリデン化合物、ビニレン化合物）の付加重合により得られる（Ｂ）ビニル系ポリマーを用いる。
本発明に用いられる（Ｂ）ビニル系ポリマーとしては、フェノール樹脂との親和性の観点から、ポリマーを１０５℃で２時間乾燥させた後、２５℃の水１００ｇに溶解させたときに、その溶解量が好ましくは１０ｇ以下、より好ましくは５ｇ以下、更に好ましくは１ｇ以下である水不溶性ビニル系ポリマーが好ましい。溶解量は、ポリマーが塩生成基の種類に応じて、ポリマーの塩生成基を酢酸又は水酸化ナトリウムで１００％中和した時の溶解量である。
（Ｂ）ビニル系ポリマーとしては、（ａ）塩生成基含有モノマー（以下「（ａ）成分」ということがある）と、（ｂ）マクロマー（以下「（ｂ）成分」ということがある）及び／又は（ｃ）疎水性モノマー（以下「（ｃ）成分」ということがある）とを含むモノマー混合物（以下「モノマー混合物」ということがある）を共重合させてなるポリマーが好ましい。このポリマーは、（ａ）成分由来の構成単位と、（ｂ）成分由来の構成単位及び／又は（ｃ）成分由来の構成単位を有する。より好適なビニル系ポリマーは、（ａ）成分由来の構成単位、又は（ａ）成分由来の構成単位及び（ｃ）成分由来の構成単位を主鎖に有し、（ｂ）成分由来の構成単位を側鎖に有するグラフトポリマーである。
【００１５】
（ａ）塩生成基含有モノマーは、得られる水分散体の分散安定性を高める観点から用いられる。塩生成基としては、カルボキシ基、スルホン酸基、リン酸基、アミノ基、アンモニウム基等が挙げられるが、特にカルボキシ基が好ましい。
塩生成基含有モノマーとしては、特開平９−２８６９３９号公報段落〔００２２〕等に記載されているカチオン性モノマー、アニオン性モノマー等が挙げられる。
カチオン性モノマーの代表例としては、不飽和アミン含有モノマー、不飽和アンモニウム塩含有モノマー等が挙げられる。これらの中では、Ｎ，Ｎ−ジメチルアミノエチル（メタ）アクリレート、Ｎ−（Ｎ'，Ｎ'−ジメチルアミノプロピル）（メタ）アクリルアミド及びビニルピロリドンが好ましい。
アニオン性モノマーの代表例としては、不飽和カルボン酸モノマー、不飽和スルホン酸モノマー、不飽和リン酸モノマー等が挙げられる。
不飽和カルボン酸モノマーとしては、アクリル酸、メタクリル酸、クロトン酸、イタコン酸、マレイン酸、フマル酸、シトラコン酸、２−メタクリロイルオキシメチルコハク酸等が挙げられる。不飽和スルホン酸モノマーとしては、スチレンスルホン酸、２−アクリルアミド−２−メチルプロパンスルホン酸、３−スルホプロピル（メタ）アクリレート、ビス−（３−スルホプロピル）−イタコン酸エステル等が挙げられる。不飽和リン酸モノマーとしては、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。
上記アニオン性モノマーの中では、分散安定性、吐出安定性の観点から、不飽和カルボン酸モノマーが好ましく、アクリル酸及びメタクリル酸がより好ましい。
【００１６】
（ｂ）マクロマーは、着色剤含有ポリマー粒子の分散安定性を高める観点から用いられる。マクロマーとしては、数平均分子量が好ましくは５００〜１００，０００、更に好ましくは１，０００〜１０，０００の重合可能な不飽和基を有するモノマーであるマクロマーが挙げられる。なお、（ｂ）マクロマーの数平均分子量は、溶媒として１ｍｍｏｌ／Ｌのドデシルジメチルアミンを含有するクロロホルムを用いたゲルクロマトグラフィー法により、標準物質としてポリスチレンを用いて測定される。
（ｂ）マクロマーの中では、着色剤含有ポリマー粒子の分散安定性等の観点から、片末端に重合性官能基を有する、スチレン系マクロマー及び芳香族基含有（メタ）アクリレート系マクロマーが好ましい。
スチレン系マクロマーとしては、スチレン系モノマー単独重合体、又はスチレン系モノマーと他のモノマーとの共重合体が挙げられる。スチレン系モノマーとしては、スチレン、２−メチルスチレン、ビニルトルエン、エチルビニルベンゼン、ビニルナフタレン、クロロスチレン等が挙げられる。
【００１７】
芳香族基含有（メタ）アクリレート系マクロマーとしては、芳香族基含有（メタ）アクリレートの単独重合体又はそれと他のモノマーとの共重合体が挙げられる。芳香族基含有（メタ）アクリレートとしては、ヘテロ原子を含む置換基を有していてもよい、好ましくは炭素数７〜２２、より好ましくは炭素数７〜１８、更に好ましくは炭素数７〜１２のアリールアルキル基、又は、ヘテロ原子を含む置換基を有していてもよい、好ましくは炭素数６〜２２、より好ましくは炭素数６〜１８、更に好ましくは炭素数６〜１２のアリール基を有する（メタ）アクリレートであり、ヘテロ原子を含む置換基としては、ハロゲン原子、エステル基、エーテル基、ヒドロキシ基等が挙げられる。例えばベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート等が挙げられ、特にベンジル（メタ）アクリレートが好ましい。
また、それらのマクロマーの片末端に存在する重合性官能基としては、アクリロイルオキシ基又はメタクリロイルオキシ基が好ましく、共重合される他のモノマーとしては、アクリロニトリル等が好ましい。
スチレン系マクロマー中におけるスチレン系モノマー、又は芳香族基含有（メタ）アクリレート系マクロマー中における芳香族基含有（メタ）アクリレートの含有量は、顔料との親和性を高める観点から、好ましくは５０重量％以上、より好ましくは７０重量％以上である。
【００１８】
（ｂ）マクロマーは、オルガノポリシロキサン等の他の構成単位からなる側鎖を有するものであってもよい。この側鎖は、例えば下記式（１）で表される片末端に重合性官能基を有するシリコーン系マクロマーを共重合することにより得ることができる。
ＣＨ2＝Ｃ（ＣＨ3）-ＣＯＯＣ3Ｈ6-〔Ｓｉ（ＣＨ3）2Ｏ〕t-Ｓｉ（ＣＨ3）3  （１）
（式中、ｔは８〜４０の数を示す。）。
（ｂ）成分として商業的に入手しうるスチレン系マクロマーとしては、例えば、東亜合成株式会社の商品名、ＡＳ−６（Ｓ）、ＡＮ−６（Ｓ）、ＨＳ−６（Ｓ）等が挙げられる。
【００１９】
（ｃ）疎水性モノマーは、印字濃度の向上の観点から用いられる。疎水性モノマーとしては、アルキル（メタ）アクリレート、芳香族基含有モノマー等が挙げられる。
アルキル（メタ）アクリレートとしては、炭素数１〜２２、好ましくは炭素数６〜１８のアルキル基を有するものが好ましく、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等が挙げられる。
なお、本明細書において、「（イソ又はターシャリー）」及び「（イソ）」は、これらの基が存在する場合としない場合の双方を意味し、これらの基が存在しない場合には、ノルマルを示す。また、「（メタ）アクリレート」は、アクリレート、メタクリレート又はそれらの両方を示す。
【００２０】
芳香族基含有モノマーとしては、ヘテロ原子を含む置換基を有していてもよい、好ましくは炭素数６〜２２、より好ましくは炭素数６〜１８、更に好ましくは炭素数６〜１２の芳香族基を有するビニルモノマーが好ましく、例えば、前記のスチレン系モノマー（ｃ−１成分）、前記の芳香族基含有（メタ）アクリレート（ｃ−２成分）が挙げられる。ヘテロ原子を含む置換基としては、前記のものが挙げられる。
（ｃ）成分の中では、印字濃度向上の観点から、スチレン系モノマー（ｃ−１成分）が好ましく、スチレン系モノマー（ｃ−１成分）としては特にスチレン及び２−メチルスチレンが好ましい。（ｃ）成分中の（ｃ−１）成分の含有量は、印字濃度向上の観点から、好ましくは１０〜１００重量％、より好ましくは２０〜８０重量％である。
また、芳香族基含有（メタ）アクリレート（ｃ−２）成分としては、ベンジル（メタ）アクリレート、フェノキシエチル（メタ）アクリレート等が好ましい。（ｃ）成分中の（ｃ−２）成分の含有量は、印字濃度向上の観点から、好ましくは１０〜１００重量％、より好ましくは２０〜８０重量％である。
また、（ｃ−１）成分と（ｃ−２）成分を併用することも好ましい。
【００２１】
モノマー混合物には、更に、（ｄ）水酸基含有モノマー（以下「（ｄ）成分」ということがある）が含有されていてもよい。（ｄ）水酸基含有モノマーは、分散安定性を高めるという優れた効果を発現させるものである。
（ｄ）成分としては、例えば、２−ヒドロキシエチル（メタ）アクリレート、３−ヒドロキシプロピル（メタ）アクリレート、ポリエチレングリコール（ｎ＝２〜３０、ｎはオキシアルキレン基の平均付加モル数を示す。以下同じ。）（メタ）アクリレート、ポリプロピレングリコール（ｎ＝２〜３０）（メタ）アクリレート、ポリ（エチレングリコール（ｎ＝１〜１５）・プロピレングリコール（ｎ＝１〜１５））（メタ）アクリレート等が挙げられる。これらの中では、２−ヒドロキシエチル（メタ）アクリレート、ポリエチレングリコールモノメタクリレート、ポリプロピレングリコールメタクリレートが好ましい。
【００２２】
モノマー混合物には、更に、（ｅ）下記式（２）で表されるモノマー（以下「（ｅ）成分」ということがある）が含有されていてもよい。
ＣＨ2＝Ｃ（Ｒ1）ＣＯＯ（Ｒ2Ｏ）qＲ3        （２）
（式中、Ｒ1は、水素原子又は炭素数１〜５の低級アルキル基、Ｒ2は、ヘテロ原子を有していてもよい炭素数１〜３０の２価の炭化水素基、Ｒ3は、ヘテロ原子を有していてもよい炭素数１〜３０の１価の炭化水素基、ｑは、平均付加モル数を意味し、１〜６０の数、好ましくは１〜３０の数を示す。）
（ｅ）成分は、吐出性を向上するという優れた効果を発現する。
式（２）において、ヘテロ原子としては、例えば、窒素原子、酸素原子、ハロゲン原子及び硫黄原子が挙げられる。
Ｒ1の好適例としては、メチル基、エチル基、（イソ）プロピル基等が挙げられる。
Ｒ2Ｏ基の好適例としては、オキシエチレン基、オキシトリメチレン墓、オキシプロパン−１，２−ジイル基、オキシテトラメチレン基、オキシヘプタメチレン基、オキシヘキサメチレン基及びこれらの２種以上の組合せからなる炭素数２〜７のオキシアルカンジイル基（オキシアルキレン基）が挙げられる。
Ｒ3の好適例としては、炭素数１〜３０、好ましくは炭素数１〜２０の脂肪族アルキル基、芳香族環を有する炭素数７〜３０のアルキル基及びヘテロ環を有する炭素数４〜３０のアルキル基が挙げられる。
【００２３】
（ｅ）成分の具体例としては、メトキシポリエチレングリコール（１〜３０：式（２）中のｑの値を示す。以下、同じ）（メタ）アクリレート、メトキシポリテトラメチレングリコール（１〜３０）（メタ）アクリレート、エトキシポリエチレングリコール（１〜３０）（メタ）アクリレート、オクトキシポリエチレングリコール（１〜３０）（メタ）アクリレート、ポリエチレングリコール（１〜３０）（メタ）アクリレート２−エチルヘキシルエーテル、（イソ）プロポキシポリエチレングリコール（１〜３０）（メタ）アクリレート、ブトキシポリエチレングリコール（１〜３０）（メタ）アクリレート、メトキシポリプロピレングリコール（１〜３０）（メタ）アクリレート、メトキシ（エチレングリコール・プロピレングリコール共重合）（１〜３０、その中のエチレングリコール：１〜２９）（メタ）アクリレート等が挙げられる。これらの中では、オクトキシポリエチレングリコール（１〜３０）（メタ）アクリレート、ポリエチレングリコール（１〜３０）（メタ）アクリレート２−エチルヘキシルエーテルが好ましい。
【００２４】
商業的に入手しうる（ｄ）、（ｅ）成分の具体例としては、新中村化学工業株式会社の多官能性アクリレートモノマー（ＮＫエステル）Ｍ−４０Ｇ、同９０Ｇ、同２３０Ｇ、日本油脂株式会社のブレンマーシリーズ、ＰＥ−９０、同２００、同３５０、ＰＭＥ−１００、同２００、同４００、同１０００、ＰＰ−５００、同８００、同１０００、ＡＰ−１５０、同４００、同５５０、同８００、５０ＰＥＰ−３００、５０ＰＯＥＰ−８００Ｂ、４３ＰＡＰＥ６００Ｂ等が挙げられる。
上記（ａ）〜（ｅ）成分は、それぞれ単独で又は２種以上を混合して用いることができる。
【００２５】
（Ｂ）ビニル系ポリマーの製造時における、上記（ａ）〜（ｅ）成分のモノマー混合物中における含有量（未中和量としての含有量。以下同じ）又は該ポリマー中における（ａ）〜（ｅ）成分に由来する構成単位の含有量は、次のとおりである。
（ａ）成分の含有量は、得られる分散体の分散安定性の観点から、好ましくは２〜４０重量％、より好ましくは２〜３０重量％、特に好ましくは３〜２０重量％である。
（ｂ）成分の含有量は、特に着色剤との相互作用を高める観点から、好ましくは１〜２５重量％、より好ましくは５〜２０重量％である。
（ｃ）成分の含有量は、印字濃度向上の観点から、好ましくは５〜９８重量％、より好ましくは１０〜６０重量％である。
（ｄ）成分の含有量は、得られる分散体の分散安定性の観点から、好ましくは５〜４０重量％、より好ましくは７〜２０重量％である。
（ｅ）成分の含有量は、吐出性向上の観点から、好ましくは５〜５０重量％、より好ましくは１０〜４０重量％である。
モノマー混合物中における〔（ａ）成分＋（ｄ）成分〕の合計含有量は、得られる分散体の分散安定性の観点から、好ましくは６〜６０重量％、より好ましくは１０〜５０重量％である。〔（ａ）成分＋（ｅ）成分〕の合計含有量は、得られる分散体の分散安定性及び吐出性の観点から、好ましくは６〜７５重量％、より好ましくは１３〜５０重量％である。また、〔（ａ）成分＋（ｄ）成分＋（ｅ）成分〕の合計含有量は、得られる分散体の分散安定性及び吐出性の観点から、好ましくは６〜６０重量％、より好ましくは７〜５０重量％である。
また、〔（ａ）成分／［（ｂ）成分＋（ｃ）成分］〕の重量比は、得られる分散体の分散安定性及び印字濃度の観点から、好ましくは０．０１〜１、より好ましくは０．０２〜０．６７、特に好ましくは０．０３〜０．５０である。
【００２６】
〔（Ｂ）ビニル系ポリマーの製造〕
（Ｂ）ビニル系ポリマーは、塊状重合法、溶液重合法、懸濁重合法、乳化重合法等の公知の重合法により、モノマー混合物を共重合させることによって製造される。これらの重合法の中では、溶液重合法が好ましい。
溶液重合法で用いる溶媒としては、特に限定されないが、極性有機溶媒が好ましい。極性有機溶媒が水混和性を有する場合には、水と混合して用いることもできる。極性有機溶媒としては、例えば、メタノール、エタノール、プロパノール等の炭素数１〜３の脂肪族アルコール；アセトン、メチルエチルケトン等のケトン類；酢酸エチル等のエステル類等が挙げられる。これらの中では、メタノール、エタノール、アセトン、メチルエチルケトン又はこれらの１種以上と水との混合溶媒が好ましい。
重合の際には、２，２’−アゾビスイソブチロニトリル、２，２’−アゾビス（２，４−ジメチルバレロニトリル）等のアゾ化合物や、ｔ−ブチルペルオキシオクトエート、ジベンゾイルオキシド等の有機過酸化物等の公知のラジカル重合開始剤を用いることができる。
ラジカル重合開始剤の量は、モノマー混合物１モルあたり、好ましくは０．００１〜５モル、より好ましくは０．０１〜２モルである。
重合の際には、さらに、オクチルメルカプタン、２−メルカプトエタノール等のメルカプタン類、チウラムジスルフィド類等の公知の重合連鎖移動剤を添加してもよい。
【００２７】
モノマー混合物の重合条件は、使用するラジカル重合開始剤、モノマー、溶媒の種類等によって異なるので一概には決定することができない。通常、重合温度は、好ましくは３０〜１００℃、より好ましくは５０〜８０℃であり、重合時間は、好ましくは１〜２０時間である。また、重合雰囲気は、窒素ガス雰囲気、アルゴン等の不活性ガス雰囲気であることが好ましい。
重合反応の終了後、反応溶液から再沈澱、溶媒留去等の公知の方法により、生成したポリマーを単離することができる。また、得られたポリマーは、再沈澱を繰り返したり、膜分離、クロマトグラフ法、抽出法等により、未反応のモノマー等を除去して精製することができる。
【００２８】
本発明で用いられる（Ｂ）ビニル系ポリマーの重量平均分子量は、印字濃度及び着色剤の分散安定性の観点から、好ましくは５，０００〜５０万、より好ましくは１万〜４０万、より好ましくは１万〜３０万、特に好ましくは２万〜３０万である。なお、ビニル系ポリマーの重量平均分子量は、実施例で示す方法により測定する。
本発明で用いられる（Ｂ）ビニル系ポリマーは、（ａ）塩生成基含有モノマー由来の塩生成基を有している場合は中和剤により中和して用いる。中和剤としては、ポリマー中の塩生成基の種類に応じて、酸又は塩基を使用することができる。例えば、塩酸、酢酸、プロピオン酸、リン酸、硫酸、乳酸、コハク酸、グリコール酸、グルコン酸、グリセリン酸等の酸、水酸化リチウム、水酸化ナトリウム、水酸化カリウム、アンモニア、メチルアミン、ジメチルアミン、トリメチルアミン、エチルアミン、ジエチルアミン、トリエチルアミン、トリエタノールアミン、トリブチルアミン等の塩基が挙げられる。
【００２９】
塩生成基の中和度は、１０〜２００％であることが好ましく、さらに２０〜１５０％、特に５０〜１５０％であることが好ましい。
ここで中和度は、塩生成基がアニオン性基である場合、下記式（３）、（４）によって求めることができる。
｛［中和剤の重量(ｇ)／中和剤の当量］／［ポリマーの酸価 (ＫＯＨｍｇ/ｇ)×ポリマーの重量(ｇ)／(５６×１０００)］｝×１００          （３）
塩生成基がカチオン性基である場合は、下記式によって求めることができる。
｛［中和剤の重量(ｇ)／中和剤の当量］／［ポリマーのアミン価 (ＨＣＬｍｇ/ｇ)×ポリマーの重量(ｇ)／(３６.５×１０００)］｝×１００    （４）
酸価やアミン価は、ポリマーの構成単位から、計算で算出することができる。または、適当な溶剤（例えばメチルエチルケトン）にポリマーを溶解して、滴定する方法でも求めることができる。
【００３０】
（着色剤を含有するポリマー粒子の水分散体の製造）
着色剤を含有するポリマー粒子の水分散体の製造方法は特に限定されないが、下記工程I及びIIを有する方法によれば効率的に製造することができる。
工程I：（Ａ）フェノール樹脂、（Ｂ）ビニル系ポリマー、着色剤、有機溶媒、及び水を含有する混合物を分散して、着色剤を含有するポリマー粒子の分散体を得る工程
工程II：工程Iで得られた分散体から有機溶媒を除去する工程
【００３１】
工程Iでは、まず、（Ａ）フェノール樹脂及び（Ｂ）ビニル系ポリマーを有機溶媒に溶解させることが好ましい。予め（Ａ）フェノール樹脂だけ有機溶媒に溶解させておいてもよい。次に得られた有機溶媒溶液に、着色剤を添加した後、水を添加し、更に必要に応じて中和剤、界面活性剤等を加えて混合し、水中油型の分散体を得る方法が好ましい。混合物中、印字濃度観点から、着色剤は、好ましくは５〜６０重量、より好ましくは１０〜４０重量％であり、有機溶媒は、好ましくは１０〜７０重量％、より好ましくは１０〜５０重量％である。（Ａ）フェノール樹脂と（Ｂ）ビニル系ポリマーの合計量は、好ましくは２〜４０重量％、より好ましくは３〜２０重量％であり、水は、好ましくは１〜７０重量％、より好ましくは２０〜７０重量％である。
（Ｂ）ビニル系ポリマーが塩生成基を有する場合、中和剤を用いることが好ましいが、中和度には、特に限定がない。通常、最終的に得られる水分散体の液性が中性、例えば、ｐＨが４．５〜１０であることが好ましい。前記水不溶性ポリマーの望まれる中和度により、ｐＨを決めることもできる。中和剤としては、前記のものが挙げられる。また、（Ｂ）ビニル系ポリマーを予め中和しておいてもよい。
有機溶媒としては、エタノール、イソプロパノール、イソブタノール等のアルコール系溶媒、アセトン、メチルエチルケトン、メチルイソブチルケトン、ジエチルケトン等のケトン系溶媒及びジブチルエーテル、テトラヒドロフラン、ジオキサン等のエーテル系溶媒が挙げられる。好ましくは、水に対する溶解度が２０℃において、５０重量％以下でかつ１０重量％以上のものであり、特に、メチルエチルケトン、メチルイソブチルケトンが好ましい。フェノール樹脂を溶解する観点及び顔料の乳化分散を促進する観点から、用いるフェノール樹脂２０ｇ／Ｌ（２５℃）以上溶解する有機溶媒であることが好ましい。
【００３２】
次に、工程Iにおける混合物の分散方法に特に制限はない。本分散だけでポリマー粒子の平均粒径を所望の粒径となるまで微粒化することもできるが、予備分散させた後、さらに剪断応力を加えて本分散を行い、ポリマー粒子の平均粒径を所望の粒径とするよう制御することが好ましい。本分散の際には、後述する本分散の手段を２つ以上併用してもよい。工程Iの分散温度は、５〜５０℃が好ましく、１０〜３５℃が更に好ましい。工程Iの途中で、粘度を調整するために、水、有機溶媒を適宜追加してもよい。
混合物を予備分散させる際には、アンカー翼等の一般に用いられている混合撹拌装置を用いることができる。混合撹拌装置の中では、ウルトラディスパー〔浅田鉄鋼株式会社、商品名〕、エバラマイルダー〔株式会社荏原製作所、商品名〕、ＴＫホモミクサー、ＴＫパイプラインミクサー、ＴＫホモジェッター、ＴＫホモミックラインフロー、フィルミックス〔以上、特殊機化工業株式会社、商品名〕、クリアミックス〔エム・テクニック株式会社、商品名〕、ケイディーミル〔キネティック・ディスパージョン社、商品名〕等の高速攪拌混合装置が好ましい。
本分散の剪断応力を与える手段としては、例えば、ロールミル、ビーズミル、ニーダー、エクストルーダ等の混練機、高圧ホモゲナイザー〔株式会社イズミフードマシナリ、商品名〕、ミニラボ8.3H型〔Rannie社、商品名〕に代表されるホモバルブ式の高圧ホモジナイザー、マイクロフルイダイザー〔Microfluidics 社、商品名〕、ナノマイザー〔ナノマイザー株式会社、商品名〕、アルティマイザー〔スギノマシン株式会社、商品名〕、ジーナスPY〔白水化学株式会社、商品名〕、DeBEE2000 〔日本ビーイーイー株式会社、商品名〕等のチャンバー式の高圧ホモジナイザー等が挙げられる。これらの中では、顔料を用いる場合に、顔料の小粒子径化の観点から、ロールミル、ビーズミル、ニーダー及び高圧ホモジナイザーが好ましい。これらの装置は複数を組み合わせることもできる。
【００３３】
工程IIでは、得られた分散体から、公知の方法で有機溶媒を留去して水系にすることで、着色剤を含有するポリマー粒子の水分散体を得ることができる。得られたポリマー粒子を含む水分散体中の有機溶媒は実質的に除去される。残留有機溶媒の量は０．１重量％以下が好ましく、０．０１重量％以下であることがより好ましい。
得られた着色剤含有ポリマー粒子の水分散体は、着色剤を含有するポリマーの固体分が水を主媒体とする中に分散しているものである。ここで、ポリマー粒子の形態は特に制限はなく、少なくとも着色剤と（Ａ）フェノール樹脂及び（Ｂ）ビニル系ポリマーを含む混合物により粒子が形成されていればよい。例えば、（Ａ）フェノール樹脂及び（Ｂ）ビニル系ポリマーを含む混合物に着色剤が内包された粒子形態、（Ａ）フェノール樹脂及び（Ｂ）ビニル系ポリマーを含む混合物中に着色剤が均一に分散された粒子形態、（Ａ）フェノール樹脂及び（Ｂ）ビニル系ポリマーを含む混合物のポリマー粒子表面に着色剤が露出された粒子形態等が含まれる。ここで、（Ａ）フェノール樹脂及び（Ｂ）ビニル系ポリマーを含む混合物とは、均一に混合している必要はなく、両者が一体化してさえいれば、片寄った分布を有していてもよく、例えば（Ａ）フェノール樹脂が、着色剤含有ポリマー粒子の表面上により多く存在していてもよい。本発明を損なわない限り、他のポリマーが混合物中に含まれていてもよい。
【００３４】
（着色剤を含有するポリマー粒子）
着色剤を含有するポリマー粒子のポリマー中、〔（Ａ）フェノール樹脂／（Ｂ）ビニル系ポリマー〕の重量比は、印字濃度及び分散安定性の観点から、好ましくは０．０２〜１０、より好ましくは０．０５〜３、より好ましくは０．１〜１、より好ましくは０．１〜０．８、更に好ましくは０．１〜０．５、特に好ましくは０．１〜０．４である。
着色剤と（Ａ）フェノール樹脂と（Ｂ）ビニル系ポリマーとの合計重量比［〔（Ａ）フェノール樹脂＋（Ｂ）ビニル系ポリマー〕／着色剤］は、ポリマー粒子の分散安定性の観点から、好ましくは５／９５〜９０／１０、より好ましくは１０／９０〜７５／２５、特に好ましくは１５／８５〜５０／５０である。
着色剤と（Ａ）フェノール樹脂との重量比〔（Ａ）フェノール樹脂／着色剤〕は、好ましくは１／４０〜１／１、より好ましくは１／３０〜１／３であり、着色剤と（Ｂ）ビニル系ポリマーとの重量比〔（Ｂ）ビニル系ポリマー／着色剤〕は、好ましくは１／２０〜２／１、より好ましくは１／１０〜１／１である。
【００３５】
（インクジェット記録用水分散体）
インクジェット記録用水分散体中における、各成分の含有量は、印字濃度及び分散安定性の観点から次のとおりである。
着色剤の含有量は、好ましくは３〜３０重量％、より好ましくは５〜２０重量％である。
（Ａ）フェノール樹脂の含有量（純分換算）は、好ましくは０．１〜２０重量％、より好ましくは０．１〜１５重量％、特に好ましくは０．１〜１０重量％である。
（Ｂ）ビニル系ポリマーの含有量（固形分量）は、好ましくは０．５〜２０重量％、より好ましくは０．５〜１５重量％、特に好ましくは１〜１０重量％である。
（インクジェット記録用水系インク）
本発明の水系インクは、本発明の水分散体を含有し、必要により、湿潤剤、分散剤、消泡剤、防黴剤、キレート剤等の添加剤を添加することができる。これらの添加剤の混合方法に特に制限はない。
インクジェット記録用水系インク中における、各成分の含有量は、印字濃度及び分散安定性の低減の観点から次のとおりである。
着色剤の含有量は、好ましくは０．５〜２０重量％、更に好ましくは１〜１５重量％である。（Ａ）フェノール樹脂の含有量（純分換算）は、好ましくは０．０５〜１５重量％、更に好ましくは０．０８〜８重量％であり、特に好ましくは０．１〜５重量％であり、（Ｂ）ビニル系ポリマーの含有量（固形分量）は、好ましくは０．３〜２０重量％、更に好ましくは０．５〜１０重量％であり、特に好ましくは０．８〜８重量％である。
【００３６】
インクジェット記録用水分散体及び水系インク中の水の含有量は、好ましくは３０〜９０重量％、より好ましくは４０〜８０重量％である。
該水分散体及び水系インクにおける着色剤を含有するポリマー粒子の平均粒径は、分散安定性の観点から、好ましくは４０〜４００ｎｍ、より好ましくは５０〜３００ｎｍ、特に好ましくは６０〜２００ｎｍである。平均粒径の測定は、実施例記載の方法で行う。
水分散体の固形分２０重量％における粘度（２０℃）は、水系インクとした時に良好な粘度とするために、好ましくは２〜６ｍＰａ・ｓ、より好ましくは２〜５ｍＰａ・ｓである。また、水系インクの粘度（２０℃）は、良好な吐出性を維持するために、好ましくは２〜１２ｍＰａ・ｓ、より好ましくは２．５〜１０ｍＰａ・ｓである。なお、水分散体及び水系インクの粘度の測定は、実施例記載の方法で行う。
本発明の水分散体及び水系インクの表面張力（２０℃）は、水分散体としては、好ましくは３０〜７０ｍＮ/ｍ、より好ましくは３５〜６８ｍＮ/ｍであり、水系インクとしては、好ましくは２５〜５０ｍＮ／ｍ、より好ましくは２５〜４５ｍＮ／ｍである。また、水系インクのｐＨは好ましくは４〜１０である。
【実施例】
【００３７】
以下の製造例、実施例及び比較例において、「部」及び「％」は特記しない限り「重量部」及び「重量％」である。なお、ビニル系ポリマーの重量平均分子量、水系インクの粘度、着色剤含有ポリマー粒子の平均粒径の測定方法は以下のとおりである。
（１）ビニル系ポリマーの重量平均分子量
東ソー株式会社製のゲルクロマトグラフ装置「ＨＬＣ−８１２０ＧＰＣ」（使用カラム：東ソー株式会社製、ＴＳＫ-ＧＥＬ、α-Ｍ×２本、カラム流量：１ｍＬ／ｍｉｎ、温度：２０℃）を用いて、溶媒として、６０ｍｍｏｌ／Ｌのリン酸と５０ｍｍｏｌ／Ｌのリチウムブロマイドを含有するＮ，Ｎ−ジメチルホルムアミドを用いて、標準物質としてポリスチレンを用いて測定した。
（２）粘度の測定
東機産業株式会社製のＥ型粘度計「ＲＥ８０」を用いて、標準ローター（１°３４′×Ｒ２４）を使用し、測定温度２０℃、測定時間１分、回転数１００ｒｐｍの条件で測定した。
（３）着色剤含有ポリマー粒子の平均粒径の測定
大塚電子株式会社のレーザー粒子解析システムＥＬＳ−８０００(キュムラント解析)を用いて測定した。測定条件は、温度２５℃、入射光と検出器との角度９０°、積算回数１００回であり、分散溶媒の屈折率として水の屈折率（１．３３３）を入力する。測定濃度は、通常５×１０-3重量％程度で行った。
【００３８】
製造例１
反応容器内に、ＭＥＫ２０部及び重合連鎖移動剤（２−メルカプトエタノール）０．０３部、表１に示すモノマー混合物２００部のうち１０％を入れて混合し、窒素ガス置換を十分に行い、混合溶液を得た。
一方、滴下ロートに、表１に示すモノマー混合物の残りの９０％を仕込み、前記重合連鎖移動剤０．２７部、ＭＥＫ６０部及びラジカル重合開始剤（２，２’−アゾビス（２，４−ジメチルバレロニトリル））１．２部を入れて混合し、十分に窒素ガス置換を行い、混合溶液を得た。
窒素雰囲気下、反応容器内の混合溶液を攪拌しながら６５℃まで昇温し、滴下ロート中の混合溶液を３時間かけて徐々に滴下した。滴下終了から６５℃で２時間経過後、前記ラジカル重合開始剤０．３部をＭＥＫ５部に溶解した溶液を加え、更に６５℃で２時間、７０℃で２時間熟成させ、ビニル系ポリマー溶液を得た。このポリマーの重量平均分子量は２０万であった。
【００３９】
なお、表１に示すモノマーの詳細は、以下のとおりである。
・スチレンマクロマー：東亜合成株式会社製、商品名：ＡＳ−６Ｓ、数平均分子量：６０００、重合性官能基：メタクロイルオキシ基
・ポリエチレングリコールモノメタクリレート（エチレンオキシド平均付加モル数＝９）：新中村化学工業株式会社製、商品名：ＮＫエステルＭ−９０Ｇ
・ポリプロピレングリコールモノメタクリレート（プロピレンオキシド平均付加モル数＝９）：日本油脂株式会社製、商品名：ブレンマーＰＰ−５００
【００４０】
【表１】
2008285522.tif 000002
【００４１】
実施例１
フェノール樹脂「タマノル２００Ｎ」〔アルキルフェノール樹脂、Ｍｗ：２３００、酸価５０〜１１０、軟化点３９８〜４１８Ｋ、荒川化学工業株式会社製〕１０．６部（５０％ＭＥＫ溶液、純分換算値５．３部）と製造例１で得られたポリマー溶液を減圧乾燥させて得られたポリマー２５部をＭＥＫ（メチルエチルケトン）５０部と混合し、その中にキナクリドン顔料（Ｃ．Ｉ．ピグメント・バイオレット１９、クラリアントジャパン株式会社製、商品名：Hostaperm Red E5B02）１００部を加えよく混合し、更に５Ｎ水酸化ナトリウム水溶液と２５％アンモニア水溶液を各々４．６部と１．８部（中和度６０％）を加え、ロールミルで２０℃で３０分間混連した。得られた混連物をイオン交換水にて２０％水溶液になるように希釈し、それをマイクロフルイダイザー（Microfluidics 社製、商品名）で２００ＭＰａの圧力で１０パス分散処理した。
得られた分散液に、イオン交換水２５０部を加え、攪拌した後、減圧下で６０℃でＭＥＫを完全に除去し、更に一部の水を除去し、５μｍのフィルター（アセチルセルロース膜、外径：２．５ｃｍ、富士写真フイルム株式会社製）を取り付けた容量２５ｍＬの針なしシリンジ（テルモ株式会社製）で濾過し、粗大粒子を除去することにより、固形分濃度が２０％の顔料含有ビニル系ポリマー粒子の水分散体を得た。
【００４２】
得られた顔料含有ビニル系ポリマー粒子の水分散体４０部に、トリエチレングリコールモノブチルエーテル７部、サーフィノール４６５（日信化学工業株式会社製）１部、プロキセルＸＬ２（アビシア株式会社製）０．３部及びイオン交換水３６部を混合し、２０℃の粘度が４ｍＰａ・ｓとなるようにグリセリンと水を添加して合計が１００部になるように調整を行った。得られた混合液を１．２μｍのフィルター（アセチルセルロース膜、外径：２．５ｃｍ、富士写真フイルム株式会社製）を取り付けた容量２５ｍＬの針なしシリンジで濾過し、粗大粒子を除去することにより、水系インクを得た。
比較例１
実施例１のアルキルフェノール樹脂を使用しなかった以外は実施例１と同様にして、水系インクを得た。
【００４３】
実施例２
実施例１で用いたフェノール樹脂「タマノル２００Ｎ」に代えて、フェノール樹脂「ＫＧ―２２１２」〔ロジン変性フェノール樹脂、Ｍｗ：１２万、酸価２２以下、軟化点４４５〜４５５Ｋ、荒川化学工業株式会社製〕１０．６部（５０％ＭＥＫ溶液、純分換算値５．３部）を使用した以外は実施例１と同様にして、水系インクを得た。
実施例３
実施例１のタマノル２００Ｎに代えて、「タマノル３７９」〔ロジン変性フェノール樹脂、Ｍｗ：１万１千、酸価２６以下、軟化点４３３〜４４３Ｋ、荒川化学工業株式会社製〕１０．６部（５０％ＭＥＫ溶液、純分換算値５．３部）を使用した以外は実施例１と同様にして、水系インクを得た。
【００４４】
実施例４
実施例１のキナクリドン顔料に代えて、キナクリドン固溶体顔料（Ｃ．Ｉ．ピグメント・バイオレット１９とＣ．Ｉ．ピグメント・レッド２０２の固溶体、チバ・スペシャルティ・ケミカルズ株式会社製、商品名：CROMOPHTAL Jet Magenta 2BC）を使用した以外は実施例１と同様にして、水系インクを得た。
実施例５
実施例１のキナクリドン顔料に代えて、シアン顔料（Ｃ．Ｉ．ピグメント・ブルー１５：3、大日精化工業株式会社製）を使用した以外は実施例１と同様にして、水系インクを得た。
実施例６
実施例１のキナクリドン顔料に代えて、イエロー顔料（Ｃ．Ｉ．ピグメントイエロー７４、山陽色素株式会社製）を使用した以外は実施例１と同様にして、水系インクを得た。
実施例７
実施例１のフェノール樹脂１０．６部を２１．２部に変更した以外は実施例１と同様にして、水系インクを得た。
【００４５】
比較例２
比較例１で得られた顔料含有ビニル系ポリマー粒子の水分散体４０部に、トリエチレングリコールモノブチルエーテル７部、サーフィノール４６５（日信化学工業株式会社製）１部、フェノール樹脂「タマノル２００Ｎ」０．６８部（５０％ＭＥＫ溶液、純分換算値０．３４部）、プロキセルＸＬ２（アビシア株式会社製）０．３部及びイオン交換水３６部を混合し、２０℃の粘度が４ｍＰａ・ｓとなるようにグリセリンと水を添加して合計が１００部になるように調整を行った。得られた混合液を１．２μｍのフィルター（アセチルセルロース膜、外径：２．５ｃｍ、富士写真フイルム株式会社製）を取り付けた容量２５ｍＬの針なしシリンジで濾過し、粗大粒子を除去することにより、水系インクを得た。
比較例３
実施例１のタマノル２００Ｎに代えて、アクリル樹脂「ＪＯＮＣＲＹＬ  ６１１」〔ＪＯＮＣＲＹＬ  ＲＥＳＩＮタイプ、Ｍｗ：８１００、酸価５３、軟化点３８５Ｋ、ＢＡＳＦジャパン株式会社製〕１０．６部（５０％ＭＥＫ溶液、純分換算値５．３部）を用いた以外は実施例１と同様にして、水系インクを得た。
【００４６】
次に、各実施例及び各比較例で得られたインクについて、分散安定性及び字濃度を以下の方法により評価した。結果を表２に示す。
（分散安定性の評価）
密閉された実施例記載のインクを７０℃で一週間放置し、粒径及び粘度の変化率を測定した。下記基準で評価した。
◎：粒径及び粘度の変化率が±１０％以内
○：粒径及び粘度の変化率が±２０％以内
×：粒径及び粘度の変化率が±２０％を超える
（印字濃度の評価）
セイコーエプソン株式会社製プリンター（型番：ＥＭ−９３０Ｃ）を用いて、市販の上質普通紙（ゼロックス株式会社製、商品名: XEROX 4024）にベタ印字〔印字条件＝用紙種類：普通紙、モード設定：ファイン〕し、２５℃で２４時間放置後、印字濃度をマクベス濃度計（グレタグマクベス社製、品番：スペクトロアイ）で印字物（５．１ｃｍ×８．０ｃｍ）の中心及び四隅の計５点を測定し、その平均値を求めた。
なお、モード設定がファインであり、インクの重ね打ちをしないことから、印字濃度はマゼンタ顔料の場合が０．９２以上、シアン顔料及びイエロー顔料の場合が０．９５以上が好ましい。
【００４７】
【表２】
2008285522.tif 000003
【００４８】
表２から、実施例１〜７の水系インクは、比較例１〜３の水系インクに比べて、分散安定性、印字濃度に優れていることが分かる。
印字濃度の０．０１の差は、目視で確認することができる十分な差である。